СПОСОБ ПОЛУЧЕНИЯ МИКРОПОРИСТЫХ ПОЛИОЛЕФИНОВЫХ МЕМБРАН И МИКРОПОРИСТЫХ МЕМБРАН

1. Способ получения микропористых полиолефиновых мембран, содержащий стадии: (1) перемешивания в расплаве полиолефина и мембранообразующего растворителя, (2) экструдирования полученного расплава через матричное отверстие, (3) охлаждения экструдата с образованием гелевой формы, (4) первого, по меньшей мере, одноосного растяжения гелевой формы, (5) удаления упомянутого мембранообразующего растворителя и (6) второго, по меньшей мере, одноосного растяжения мембраны с удаленным растворителем, где температура первого растяжения варьируется от температуры кристаллизации дисперсии упомянутого полиолефина +15°С до температуры кристаллизации дисперсии +40°С, и где увеличение при втором растяжении составляет 1,1-2,5 раз.
2. Способ по п.1, отличающийся тем, что первоначально растянутая мембрана контактирует с горячим растворителем до и/или после удаления мембранообразующего растворителя.
3. Способ получения микропористых мембран по п.1, отличающийся тем, что температура при втором растяжении варьируется от температуры кристаллизации дисперсии полиолефина до температуры кристаллизации дисперсии +40°С.
4. Способ по п.1, отличающийся тем, что термофиксацию мембраны проводят после второго растяжения.
3
3
5. Способ по п.1, отличающийся тем, что полиолефиновая мембрана имеет воздухопроницаемость 30-400 с/100 см/20 мкм, пористость 25-80%, средний диаметр пор 0,01-1,0 мкм и соотношение изменения толщины 15% или более после сжатия при нагревании при 2,2 МПа при 90°С в течение 5 мин, воздухопроницаемость постнагревательного сжатия составляет 600 с/100 см/20 мкм или менее.
6. Способ получения микропористых полиолефиновых мембран, содержащий стадии (1) перемешивания в расплаве полиолефина и мембранообразующего растворителя, (2) экструдирования полученного расплава через матричное отверстие, (3) охлаждения экструдата с образованием гелевой формы, (4) первого, по меньшей мере, одноосного растяжения гелевой формы, (5) удаления упомянутого мембранообразующего растворителя, (6) второго, по меньшей мере, одноосного растяжения мембраны с удаленным растворителем, где первоначально растянутую мембрану обрабатывают горячим растворителем до и/или после удаления мембранообразующего растворителя, а увеличение при втором растяжении составляет 1,1-2,5 раз.
7. Способ получения микропористых мембран по п.6, отличающийся тем, что температура при втором растяжении варьируется от температуры кристаллизации дисперсии полиолефина до температуры кристаллизации дисперсии +40°С.
8. Способ по п.6, отличающийся тем, что термофиксацию мембраны проводят после второго растяжения.
3
3
9. Способ по п.6, отличающийся тем, что полиолефиновая мембрана имеет воздухопроницаемость 30-400 с/100 см/20 мкм, пористость 25-80%, средний диаметр пор 0,01-1,0 мкм и соотношение изменения толщины 15% или более после сжатия при нагревании при 2,2 МПа при 90°С в течение 5 мин, воздухопроницаемость постнагревательного сжатия составляет 600 с/100 см/20 мкм или менее.